МАССА ДЛЯ ПРОИЗВОДСТВА КИРПИЧА
MIXTURE FOR MAKING BRICK

Изобретение относится к промышленности строительных материалов и касается составов масс для производства кирпича.
Известна масса для производства кирпича, содержащая, мас.%: глину 65,0-89,0; пегматит (отходы гравитационного обогащения пегматитовых руд) 10,0-30,0 [1].
Задача изобретения состоит в повышении морозостойкости кирпича, полученного из массы.
Технический результат достигается тем, что масса для производства кирпича, содержащая глину, пегматит, дополнительно содержит подмыльный щелок, опоку и кварцевый песок при следующем соотношении компонентов, мас.%: глина 73,0-74,5; пегматит 3,0-4,0; подмыльный щелок 0,5-1,0; опока 10,0-12,0; кварцевый песок 10,0-12,0.
Составы керамической массы приведены в таблице.
Для приготовления керамической массы могут быть использованы качественные кирпичные глины любых месторождений.
Подмыльный щелок - жидкость коричневого цвета, отход мыловаренного производства, состоящий из 85-90 мас.% воды, 0,5-0,3 мас.% омыленных жирных кислот и 7-14 мас.% поваренной соли [2].
Массу приготавливают следующим образом.
Компоненты дозируют в требуемых количествах. Пегматит, опоку, кварцевый песок по отдельности размалывают до порошкообразного состояния. Все компоненты смешивают. Влажность массы выбирают в пределах 18-25%. Из полученной массы формуют кирпич, который сушат до влажности не более 6% и обжигают при температуре 1000-1050°С.
Источники информации
1. SU 631494, 1978.
2. Александровский А.В. Материаловедение для штукатуров, плиточников, мозаичников. М.: Высш. шк., 1977. - 304 с.